본 발명 의 제 1 실시 형태 의 은 미립자 의 제조 방법 은 , 석출 되 는 은 미립자 의 입경 의 제 어성 이 우수 하 고 , 석출 되 는 은 미립자 의 입경 은 , 동일 한 은 할로겐화물 몰 비로 10 회 시험 하 여 구한 평균 입경 의 - 10 ％ ∼ 10 ％ 범위 내이 다 . 또한 , 제 1 실시 형태 의 은 미립자 의 제조 방법 에 의해 조제 한 약액 은 시간 경과 안정 성 이 우수 하 여 , 조제 후 9 시간 이내 에 합성 한 은 미립자 의 입경 변화 는 - 10 ％ ∼ 10 ％ 이내 이 다 .